(57)【要約】【課題】  カルシウム塩として第一リン酸カルシウムを用いて中和性能を向上させるとともに、第一リン酸カルシウムを用いても可能な限りリンの残留を抑制し、コンクリート工事現場で発生するアルカリ性廃液用凝集中和剤として求められる性能の向上を図る。【解決手段】  第一リン酸カルシウム，硫酸アルミニウム，炭酸カルシウム，硝酸カルシウム，ゼオライト及び有機系凝集剤を含有する。第一リン酸カルシウムと硫酸アルミニウムとの成分重量比を、１：（２．１〜１５）、第一リン酸カルシウムと炭酸カルシウムとの成分重量比を、１：（３．７〜１４）、第一リン酸カルシウムと硝酸カルシウムとの成分重量比を、１：（０．１４〜２．５）、第一リン酸カルシウムとゼオライトとの成分重量比を、１：（４．３〜２５）、第一リン酸カルシウムと有機系凝集剤との成分重量比を、１：（０．０７〜２．５）に設定した。【選択図】  図１
2015100771.tif 000002
【特許請求の範囲】
【請求項１】
カルシウム塩と硫酸アルミニウムとを含むアルカリ性廃液用凝集中和剤において、
カルシウム塩として第一リン酸カルシウムを用い、第一リン酸カルシウムと硫酸アルミニウムとの成分重量比を、１：（２．１〜１５）にしたことを特徴とするアルカリ性廃液用凝集中和剤。
【請求項２】
カルシウム塩として炭酸カルシウムを含有し、第一リン酸カルシウムと炭酸カルシウムとの成分重量比を、１：（３．７〜１４）にしたことを特徴とする請求項１記載のアルカリ性廃液用凝集中和剤。
【請求項３】
カルシウム塩として硝酸カルシウムを含有し、第一リン酸カルシウムと硝酸カルシウムとの成分重量比を、１：（０．１４〜２．５）にしたことを特徴とする請求項１または２記載のアルカリ性廃液用凝集中和剤。
【請求項４】
ゼオライトを含有し、第一リン酸カルシウムとゼオライトとの成分重量比を、１：（４．３〜２５）にしたことを特徴とする請求項１乃至３何れかに記載のアルカリ性廃液用凝集中和剤。
【請求項５】
有機系凝集剤を含有し、第一リン酸カルシウムと有機系凝集剤との成分重量比を、１：（０．０７〜２．５）にしたことを特徴とする請求項１乃至４何れかに記載のアルカリ性廃液用凝集中和剤。
【請求項６】
第一リン酸カルシウムを２〜７重量％、硫酸アルミニウムを１５〜２９．９重量％、炭酸カルシウムを２６〜２７．９重量％、硝酸カルシウムを１〜５重量％、ゼオライトを３０〜５０重量％、有機系凝集剤を０．５〜５重量％含有することを特徴とするアルカリ性廃液用凝集中和剤。
【発明の詳細な説明】
【技術分野】
【０００１】
本発明は、コンクリ−ト工事現場等で発生するアルカリ性廃液に用いられるアルカリ性廃液用凝集中和剤に係り、特に、カルシウム塩、硫酸アルミニウムとゼオライトを含むアルカリ性廃液用凝集中和剤に関する。
【背景技術】
【０００２】
一般に、コンクリート製構造物は、種々の要因により経年劣化が進行することが知られており、その改修を目的とし、例えば、高圧水を用いたコンクリート建造物の切断、剥離工事（ワイヤーソー工法、ウォータージェット工法等）が行われる。その際に、大量のアルカリ性廃水（ｐＨ＝９〜１３）が発生し、このアルカリ性廃液は、環境汚染防止の観点から、中和・凝集した後、クリーンな上澄液にして廃棄することが義務づけられており、その簡便な処理技術が求められている。
【０００３】
従来から、廃液を処理する凝集中和剤は、種々知られているが、例えば、特開２００４−７４００１号公報（特許文献１）に掲載されたカルシウム塩を用いた凝集中和剤が知られている。これは、アルカリ廃液のためのものではなく、有機性汚濁水用のものであるが、カルシウム塩と硫酸アルミニウムとを含む凝集中和剤であり、カルシウム塩４０〜６０重量％、硫酸アルミニウム３０〜５０重量％、アルカリ金属炭酸塩１５〜２５重量％、有機系凝集剤１〜５重量％が配合されたものである。カルシウム塩としては、例えば、塩化カルシウム、硫酸カルシウム、炭酸カルシウム、リン酸カルシウム、ケイ酸カルシウム、臭化カルシウム、ヨウ化カルシウム、酢酸カルシウム、乳酸カルシウムなどが挙げられている。
【０００４】
これにより、カルシウム塩が、前処理によって分散状態が破壊された有機性汚濁水に懸濁し、その一部がゆっくり溶解し、分散破壊された有機性汚濁物質とカルシウム塩を形成して、硫酸アルミニウムから解離した酸成分を中和すると共に、そのとき生成する塩が核となって凝集反応を促進する凝集助剤として機能する。
【先行技術文献】
【特許文献】
【０００５】
【特許文献１】特開２００４−７４００１号公報
【発明の概要】
【発明が解決しようとする課題】
【０００６】
ところで、上記従来の凝集中和剤を、コンクリ−ト工事現場等で発生するアルカリ性廃液に用いても、廃液は強アルカリ性なので、必ずしも良好な中和性能を発揮するとは限らない。また、凝集作用においてもフロックが小さく形成されて凝集に時間がかかり、上澄液との分離が難しくなる事が懸念される。
本願発明者らは、長年の研究によりリン酸で処理したホタテ貝殻に含まれるカルシウムのリン酸塩が、コンクリ−ト廃液の凝集中和に際して他の市販凝集剤に匹敵する凝集効果を示すことをつきとめ、カルシウムのリン酸塩を用いた凝集中和剤の開発を試みた。上記特許文献においても、カルシウム塩としてリン酸カルシウムを用いることができるという記載がある。ところが、リン酸カルシウムを用いると、廃液を処理した後の上澄みにリンが残留することから、この量を減らすことが必要になる。例えば、コンクリート廃液処理においては、凝集後の上澄液中に含まれるリンの量は環境基準値（８ｍｇ／ｌ（８ｐｐｍ））以下にする必要がある。
【０００７】
本発明は上記の点に鑑みて為されたもので、カルシウムのリン酸塩として第一リン酸カルシウムを用いて中和性能を向上させるとともに、第一リン酸カルシウムを用いても可能な限りリンの残留を抑制し、凝集機能の向上を図ったアルカリ性廃液用凝集中和剤を提供することを目的とする。
【課題を解決するための手段】
【０００８】
本願発明者らは、鋭意研究により、第一リン酸カルシウム（Ｃａ（Ｈ2ＰＯ4）2）が、凝集と中和に寄与することを突き止め、さらに、第一リン酸カルシウムを用いても可能な限りリンの残留を抑制するため、第一リン酸カルシウムと共に加える適正な他の成分を見出し、この第一リン酸カルシウムを基準として、適正な他の成分の範囲を規定するに至った。
即ち、上記目的を達成するため、本願発明は、カルシウム塩と硫酸アルミニウム（「硫酸バンド」ともいう）とを含むアルカリ性廃液用凝集中和剤において、カルシウム塩として第一リン酸カルシウムを用い、第一リン酸カルシウムと硫酸アルミニウムとの成分重量比を、１：（２．１〜１５）にした構成としている。この範囲で、フロックが比較的大きく形成されて速やかに凝集し、上澄み液のリンの残留も低く抑えることができる。硫酸アルミニウムの比が２．１より小さいとｐＨが高くなり中和が不十分になる。硫酸アルミニウムの比が１５より大きいとフロックが小さくなる傾向にあり、上澄み液との分離が困難になる。より望ましくは、第一リン酸カルシウムと硫酸アルミニウムとの成分重量比を、１：（４〜６）にしたことが有効である。
【０００９】
リン酸カルシウムにおいては、第一リン酸カルシウム（Ｃａ（Ｈ2ＰＯ4）2）、第二リン酸カルシウム（ＣａＨＰＯ4）等あるが、中和能力の高いものは、水に溶けやすい第一リン酸カルシウムで、第二リン酸カルシウムは水に不溶のために中和能力は殆んどない。本発明では、第一リン酸カルシウムのみを使用している。凝集助剤で、水に溶ける硫酸アルミニウムにも中和作用がある。
【００１０】
これにより、この凝集中和剤を、アルカリ性廃液、例えば、コンクリート廃液に入れると、このコンクリート廃液は、主として劣化したコンクリートから削り取られた強アルカリ性を示す水酸化カルシウム等の微粒子と炭酸カルシウムの微粒子が混じった懸濁水であり、凝集過程では、図２に示すように、電気的凝集力及び化学的親和力により凝集剤に微粒子が付着することで小フロックを形成し、更にフロックが結びつくことで大フロックを形成していく。また、この凝集反応と並行して、廃液との間で中和反応が進行する。
【００１１】
この場合、凝集後の上澄液中に含まれるリンの量は、溶解度の大きい第一リン酸カルシウム（Ｃａ（Ｈ2ＰＯ4）2）の量とアルカリ性廃液中のｐＨ値に依存している。凝集剤中に第一リン酸カルシウムの量が多い場合は、溶解する第一リン酸カルシウムも多くなり、Ｃａ（Ｈ2ＰＯ4）2  →  Ｃａ2+＋２（２Ｈ+＋ＰＯ43-）2-の反応が起こり、ＰＯ43-が多くなって、Ｐの量が多くなる。ｐＨ値の高いアルカリ性廃液では、不溶性のリン酸塩を生成するため、ＰＯ43-が少なくなって、Ｐの量が減少する。ｐＨ値の低い場合は、第一リン酸カルシウムの溶解量が多くなり、Ｐの量が増加する。一方、中和性能を高めるためには、凝集中和剤中に含まれる第一リン酸カルシウムの比率を高める必要があるが、第一リン酸カルシウムの比率を高めると、溶ける量も多くなり、結果として上澄液に溶け出るＰＯ43-が多くなる。本発明においては、硫酸アルミニウムを適正量含有しているので、これがＰＯ43-と反応しアルミニウム塩を生成することから、ＰＯ43-を少なくする。そのため、添加後の上澄液中に含まれるＰの量を基準の８ｐｐｍ以下にすることができる。即ち、本発明では、第一リン酸カルシウムを用いて中和性能を向上させることができるとともに、第一リン酸カルシウムを用いても可能な限りリンの残留を抑制することができ、凝集機能を向上させることができる。
【００１２】
そして、必要に応じ、カルシウム塩として炭酸カルシウムを含有し、第一リン酸カルシウムと炭酸カルシウムとの成分重量比を、１：（３．７〜１４）にした構成としている。
この炭酸カルシウムにも凝集作用があることから、より一層、確実に凝集を行わせることができる。成分重量比が３．７より低い場合は、上澄液の分離が悪く、成分重量比が１４より高い場合は、上澄液のｐＨが高かった。
【００１３】
また、必要に応じ、カルシウム塩として硝酸カルシウムを含有し、第一リン酸カルシウムと硝酸カルシウムとの成分重量比を、１：（０．１４〜２．５）にした構成としている。
この硝酸カルシウムにも強い凝集作用があることから、より一層、確実に凝集を行わせることができる。成分重量比が０．１４より低い場合は、フロックの沈降が悪く上澄液との分離ができず、２．５を超える成分重量比では、上澄液が濁り、液中のＮ（窒素）含有量が高くなる。
【００１４】
更に、必要に応じ、ゼオライトを含有し、第一リン酸カルシウムとゼオライトとの成分重量比を、１：（４．３〜２５）にした構成としている。
このゼオライトには、凝集作用のほか吸着作用があることから、より一層、確実に凝集を行わせ、上澄液を透明にすることができる。成分重量比が４．３より小さい場合は、凝集のフロックが小さく沈降が遅く上澄みの分離が困難であった。成分重量比が２５より大きい場合は、上澄液のｐＨが高くなる。
【００１５】
更にまた、必要に応じ、有機系凝集剤を含有し、第一リン酸カルシウムと有機系凝集剤との成分重量比を、１：（０．０７〜２．５）にした構成としている。
この有機系凝集剤を含有することにより、フロックの成長を早めると同時に、フロックをより大きくし、凝集を確実に行わせて、上澄液をクリアにすることができる。成分重量比が、０．０７より小さい場合は、フロックの形成が小さく上澄み液との分離が困難となる。成分重量比が２．５より大きい場合、凝集後の上澄液が濁り、沈殿したフロックに粘りが発生する。
【００１６】
より具体的な適正重量％としては、第一リン酸カルシウムを２〜７重量％、硫酸アルミニウムを１５〜２９．９重量％、炭酸カルシウムを２６〜２７．９重量％、硝酸カルシウムを１〜５重量％、ゼオライトを３０〜５０重量％、有機系凝集剤を０．５〜５重量％含有する構成としている。
各成分の適正重量％以外の範囲では、フロックが小さかったり、上澄液が濁ったりし、上澄液との分離が困難となり凝集状態が良くない。
【００１７】
本発明のアルカリ性廃液用凝集中和剤の製造方法は、例えば、硝酸カルシウム、炭酸カルシウムの混合物に対し、有機系凝集剤を添加して、第一リン酸カルシウムを混合する工程と、更に硫酸アルミニウム及びゼオライトを均一に混合して製品とする工程とを備える。
【００１８】
この場合、炭酸カルシウムとしては、例えばホタテ貝殻や石灰石が用いられる。ホタテ貝殻は炭酸カルシウム（ＣａＣＯ3）の含有率が高く、即ち、ホタテ貝殻中には、一般に、灰分が９８．６％含まれ、灰分中にＣａＣＯ3が９８．１％含まれており、従って、貝殻中に９６．７％のＣａＣＯ3が含まれることになる。第一リン酸カルシウムの溶解度は、１．８ｇ／１００ｇＨ2Ｏで、他のリン酸カルシウムに比較して水に溶けやすく、水に溶けた場合、遊離リン酸を生ずるため、強い酸性を示す。
【発明の効果】
【００１９】
本発明によれば、アルカリ性廃液用凝集中和剤を、アルカリ性廃液、例えば、コンクリート廃液に入れると、電気的凝集力及び化学的親和力により凝集剤に浮遊物が付着してフロックを形成し凝集させることができるとともに、この凝集反応と並行して、廃液との間で中和反応を生じさせることができる。この場合、硫酸アルミニウムを適正量含有しているので、これがリン酸イオンと反応することから、上澄液のリンの残留を少なくすることができる。即ち、本発明では、第一リン酸カルシウムを用いて中和性能を向上させることができるとともに、第一リン酸カルシウムを用いても可能な限りリンの残留を抑制することができ、凝集機能を向上させることができる。
【図面の簡単な説明】
【００２０】
【図１】本発明の実施の形態に係るアルカリ性廃液用凝集中和剤の成分量及び成分重量比を示す表図である。
【図２】本発明の実施の形態に係るアルカリ性廃液用凝集中和剤の凝集作用を模式的に示す図である。
【図３】本発明の実施の形態に係るアルカリ性廃液用凝集中和剤の製造の実施例を示す工程図である。
【図４】公害防止条例に基づく河川・湖沼のｐＨ及びリン濃度の判定基準を示す表図である。
【図５】本発明の試験例に係り試料１−１及至１−５に係るアルカリ性廃液用凝集中和剤の配合比及びその評価試験結果を示す表図である。
【図６】本発明の試験例に係り試料２−１及至２−５に係るアルカリ性廃液用凝集中和剤の配合比及びその評価試験結果を示す表図である。
【図７】本発明の試験例に係り試料３−１及至３−５に係るアルカリ性廃液用凝集中和剤の配合比及びその評価試験結果を示す表図である。
【図８】本発明の試験例に係り試料４−１及至４−５に係るアルカリ性廃液用凝集中和剤の配合比及びその評価試験結果を示す表図である。
【図９】本発明の試験例に係り試料５−１及至５−５に係るアルカリ性廃液用凝集中和剤の配合比及びその評価試験結果を示す表図である。
【図１０】本発明の試験例に係り試料６−１及至６−５に係るアルカリ性廃液用凝集中和剤の配合比及びその評価試験結果を示す表図である。
【発明を実施するための形態】
【００２１】
以下、添付図面に基づいて、本発明の実施の形態に係るアルカリ性廃液用凝集中和剤について詳細に説明する。
本発明の実施の形態に係るアルカリ性廃液用凝集中和剤は、図１に示すように、カルシウム塩と硫酸アルミニウムとを含むアルカリ性廃液用凝集中和剤であり、カルシウム塩として第一リン酸カルシウムを用い、第一リン酸カルシウムと硫酸アルミニウムとの成分重量比を、１：（２．１〜１５）にした構成としている。望ましくは、第一リン酸カルシウムと硫酸アルミニウムとの成分重量比を、１：（４〜６）にしている。
【００２２】
また、このアルカリ性廃液用凝集中和剤は、カルシウム塩として炭酸カルシウムと硝酸カルシウム，ゼオライト，有機系凝集剤を含有する。実施の形態では、有機系凝集剤として、例えば、ポリアクリルアミドが用いられる。第一リン酸カルシウムと炭酸カルシウムとの成分重量比は、１：（３．７〜１４）に設定され、第一リン酸カルシウムと硝酸カルシウムとの成分重量比は、１：（０．１４〜２．５）に設定され、第一リン酸カルシウムとゼオライトとの成分重量比は、１：（４．３〜２５）に設定され、第一リン酸カルシウムと有機系凝集剤との成分重量比は、１：（０．０７〜２．５）に設定される。
より具体的な適正重量％としては、図１に示すように、第一リン酸カルシウムを２〜７重量％、硫酸アルミニウムを１５〜２９．９重量％、炭酸カルシウムを２６〜２７．９重量％、硝酸カルシウムを１〜５重量％、ゼオライトを３０〜５０重量％、有機系凝集剤を０．５〜５重量％含有する。
【００２３】
この実施の形態に係る凝集中和剤を使用するときは、例えば、アルカリ性廃液としてコンクリート廃液に入れる。このコンクリート廃液は、主として劣化したコンクリートから削り取られた強アルカリ性を示す水酸化カルシウム等の微粒子と炭酸カルシウムの微粒子が混じった懸濁水であり、凝集過程では、図２に示すように、電気的凝集力及び化学的親和力により凝集剤に微粒子が付着することで小フロックを形成し、更にフロックが結びつくことで大フロックを形成していく。また、この凝集反応と並行して、廃液との間で中和反応が進行する。
【００２４】
この場合、凝集後の上澄液中に含まれるリンの量は、溶解度の大きい第一リン酸カルシウム（Ｃａ（Ｈ2ＰＯ4）2）の量とアルカリ性廃液中のｐＨ値に依存している。凝集剤中に第一リン酸カルシウムの量が多い場合は、溶解する第一リン酸カルシウムも多くなり、Ｃａ（Ｈ2ＰＯ4）2  →  Ｃａ2+＋２（２Ｈ+＋ＰＯ43-）2-の反応が起こり、ＰＯ43-が多くなって、Ｐの量が多くなる。上澄液のｐＨ値の高いアルカリ性廃液では、不溶性のリン酸塩を生成するため、ＰＯ43-が少なくなって、Ｐの量が減少する。ｐＨ値の低い場合には、第一リン酸カルシウムの溶解量が多くなり、Ｐの量が増加する。一方、中和性能を高めるためには、凝集中和剤中に含まれる第一リン酸カルシウムの比率を高める必要があるが、第一リン酸カルシウムの比率を高めると、溶ける量も多くなり、結果として上澄液に溶け出るＰＯ43-が多くなる。本発明においては、硫酸アルミニウムを適正量含有しているので、これがＰＯ43-と反応し、アルミニウム塩を生成することから、ＰＯ43-を少なくする。そのため、添加後の上澄液中に含まれるＰの量を基準の８ｐｐｍ以下にすることができる。即ち、本発明では、第一リン酸カルシウムを用いて中和性能を向上させることができるとともに、第一リン酸カルシウムを用いても可能な限りリンの残留を抑制することができ、凝集機能を向上させることができる。
【００２５】
この場合、水に不溶性の炭酸カルシウムやゼオライト、可溶性の硝酸カルシウムを含有しているので、これらの成分にも凝集作用や吸着作用があることから、より一層、確実に凝集、沈殿を行わせ、上澄液を透明にすることができる。
【００２６】
また、有機系凝集剤のポリアクリルアミドを含有しているので、フロックの成長を早めると同時に、フロックをより大きくし、凝集を確実に行わせて、上澄液をクリアにすることができる。
【００２７】
次に、本発明の実施の形態例に係るアルカリ性廃液用凝集中和剤の製造方法の一例について説明する。図３に示すように、実施の形態に係るアルカリ性廃液用凝集中和剤の製造方法は、混合工程（１）〜混合工程（３）を備えている。混合工程（１）は、硝酸カルシウムと炭酸カルシウム（貝殻）の粉末を混合して硝酸カルシウム・貝殻混合物を生成する。混合工程（２）は、市販の第一リン酸カルシウムを混合するとともに、有機系凝集剤であるポリアクリルアミドを添加して均一に混合する。混合工程（３）は、この混合物に硫酸アルミニウム及びゼオライトを均一に混合して製品とする。
【実施例】
【００２８】
上記実施の形態に係るアルカリ性廃液用凝集中和剤の製造方法により、種々の成分重量比の試料を作成し、これらの試料について凝集中和試験を実施し、図４に示す公害防止条例に基づく河川・湖沼のｐＨ及びリン濃度の判定基準を満たすものを、実施例として選択した。そして、これらの実施例に基づいて、本発明の各原料の成分重量比を決定した。
【００２９】
詳しくは、図５乃至図１０に示すように、第一リン酸カルシウム、硫酸アルミニウム、硝酸カルシウム、ゼオライト、有機系凝集剤としてポリアクリルアミド、また、炭酸カルシウムとして貝殻粉末を用い、これらを図の配合比（カッコ内に示す第一リン酸カルシウムに対する重量比）の通り凝集中和剤の試料を作成し、これらの凝集中和性能およびリン濃度に係る評価試験を行った。
【００３０】
評価試験は、アルカリ性廃液として、高圧水を用いたコンクリート建造物の補修工事で排出された廃液（ｐＨ１１．０５）を用い、このアルカリ性廃液１５０ｍｌに対して、図５乃至図１０に示す配合比の凝集中和剤を０．５ｇ添加し、（i）上澄液とフロックの分離状態、（ii）上澄液のｐＨ値（５．８〜８．６）、（iii）上澄液のリン濃度（８ｍｇ/Ｌ）の３項目について評価した。ここで、いずれの評価項目もクリアーした場合は，適として○印を表示した。一方、上澄液とフロックの分離状態が悪い場合（凝集状態が×）は、凝集性能が不十分と判断し、上澄液のｐＨ値及び上澄液のリン濃度は実施しなかった。以下、各配合比の凝集中和剤の評価結果について詳しく説明する。
【００３１】
図５の試料１-１で、第一リン酸カルシウムを配合しない場合には、中和は進まず、凝集も認められなかった。一方、試料１−５の第一リン酸カルシウムが１５重量％では、上澄液のＰ濃度が基準値以上の９ｐｐｍで、判定が×となった。第一リン酸カルシウムが２．０〜７．０重量％の範囲の試料１-２〜１-４（実施例１〜３）では、凝集状態、ｐＨ、Ｐ濃度いずれも基準をクリアーし、判定を○とした。
【００３２】
図６の試料２-１で、硫酸アルミニウムが、１０．０重量％の場合は、ｐＨが９．６と高く、判定を×とした。試料２-５で、硫酸アルミニウム３５重量％では、フロックの成長が遅く、凝集しなかったため判定は×とした。硫酸アルミニウムの１５．０〜２９．９重量％の範囲の試料２-２〜２-４（実施例４〜６）では、いずれの基準もクリアーし判定を○とした。
【００３３】
図７の試料３-１で、炭酸カルシウムが１０．０重量％の場合は、上澄液が分離しないので、判定を×とした。試料３-５で炭酸カルシウム３５．０重量％では、上澄のｐＨが高く（９．５）、判定で×となった。炭酸カルシウムの２６．０〜２７．９重量％の試料３-２〜３-４（実施例７〜９）では、いずれの基準もクリアーし、判定を○とした。
【００３４】
図８の試料４-１で、硝酸カルシウムを配合しない場合には、凝集しなかった為判定は×とした。試料４-５で、硝酸カルシウム１５重量％では、上澄み液が濁り、判定は×とした。硝酸カルシウムの１．０〜５．０重量％の範囲の試料４-２〜４-４（実施例１０〜１２）では、いずれの基準もクリアーし、判定は○とした。
【００３５】
図９の試料５-１で、ゼオライト２６．２重量％の場合、フロックが細かく上澄み液との分離が困難のため判定は×とした。試料５-５でゼオライト５１．２重量％の場合、ｐＨが９．２と基準値をオーバーしていた為、判定は×となった。ゼオライトの３０〜５０重量％の範囲の試料５-２〜５−４（実施例１３〜１５）では、いずれの基準もクリアーし、判定は○とした。
【００３６】
図１０の試料６-１で、ポリアクリルアミドを配合しない場合、フロックが小さく凝集しなかった為、判定は×とした。試料６-５でポリアクリルアミド７．０重量％の場合、上澄液が濁り、フロックに粘りが出たため、判定は×とした。ポリアクリルアミド０．５〜５重量％の試料６-２〜６-４（実施例１６〜１８）については、いずれも基準値をクリアーしており、判定は○とした。
【００３７】
尚、本発明の凝集中和剤は、上述したコンクリート廃液に限らず、種々のアルカリ性廃液に用いて良いことは勿論である。
【図１】
2015100771.tif 000003
【図３】
2015100771.tif 000004
【図４】
2015100771.tif 000005
【図５】
2015100771.tif 000006
【図６】
2015100771.tif 000007
【図７】
2015100771.tif 000008
【図８】
2015100771.tif 000009
【図９】
2015100771.tif 000010
【図１０】
2015100771.tif 000011
【図２】
2015100771.tif 000012
【手続補正書】
【提出日】平成26年11月12日(2014.11.12)
【手続補正１】
【補正対象書類名】特許請求の範囲
【補正対象項目名】全文
【補正方法】変更
【補正の内容】
【特許請求の範囲】
【請求項１】
第一リン酸カルシウムを２〜７重量％、硫酸アルミニウムを１５〜２９．９重量％、炭酸カルシウムを２６〜２７．９重量％、硝酸カルシウムを１〜５重量％、ゼオライトを３０〜５０重量％、ポリアクリルアミドを０．５〜５重量％含有することを特徴とするアルカリ性廃液用凝集中和剤。
【手続補正２】
【補正対象書類名】明細書
【補正対象項目名】００１６
【補正方法】変更
【補正の内容】
【００１６】
より具体的な適正重量％としては、第一リン酸カルシウムを２〜７重量％、硫酸アルミニウムを１５〜２９．９重量％、炭酸カルシウムを２６〜２７．９重量％、硝酸カルシウムを１〜５重量％、ゼオライトを３０〜５０重量％、有機系凝集剤としてのポリアクリルアミドを０．５〜５重量％含有する構成としている。
各成分の適正重量％以外の範囲では、フロックが小さかったり、上澄液が濁ったりし、上澄液との分離が困難となり凝集状態が良くない。
【手続補正３】
【補正対象書類名】明細書
【補正対象項目名】００２２
【補正方法】変更
【補正の内容】
【００２２】
また、このアルカリ性廃液用凝集中和剤は、カルシウム塩として炭酸カルシウムと硝酸カルシウム，ゼオライト，有機系凝集剤を含有する。実施の形態では、有機系凝集剤として、例えば、ポリアクリルアミドが用いられる。第一リン酸カルシウムと炭酸カルシウムとの成分重量比は、１：（３．７〜１４）に設定され、第一リン酸カルシウムと硝酸カルシウムとの成分重量比は、１：（０．１４〜２．５）に設定され、第一リン酸カルシウムとゼオライトとの成分重量比は、１：（４．３〜２５）に設定され、第一リン酸カルシウムと有機系凝集剤との成分重量比は、１：（０．０７〜２．５）に設定される。
より具体的な適正重量％としては、図１に示すように、第一リン酸カルシウムを２〜７重量％、硫酸アルミニウムを１５〜２９．９重量％、炭酸カルシウムを２６〜２７．９重量％、硝酸カルシウムを１〜５重量％、ゼオライトを３０〜５０重量％、有機系凝集剤としてのポリアクリルアミドを０．５〜５重量％含有する。